(57)【要約】【課題】固体の架橋剤を含有するＥＶＡ組成物において、架橋剤の分散性を改良し、接着性を向上させたＥＶＡ組成物の製造方法、及びその製造方法により得られるＥＶＡ組成物を提供する。【解決手段】エチレン酢酸ビニル共重合体、及び架橋剤を含むエチレン酢酸ビニル共重合体組成物の製造方法であって、前記架橋剤を溶解度パラメーターが１４．３〜１９．２（Ｊ／ｃｍ3）1/2の液体に溶解又は希釈して架橋剤溶液を調製する工程、前記架橋剤溶液をエチレン酢酸ビニル共重合体へ混合する工程、を含むことを特徴とする製造方法、及びその方法で製造されたエチレン酢酸ビニル共重合体組成物。【選択図】なし【特許請求の範囲】
【請求項１】
エチレン酢酸ビニル共重合体、及び架橋剤を含むエチレン酢酸ビニル共重合体組成物の製造方法であって、
前記架橋剤を溶解度パラメーターが１４．３〜１９．２（Ｊ／ｃｍ3）1/2の液体に溶解又は希釈して架橋剤溶液を調製する工程、
前記架橋剤溶液をエチレン酢酸ビニル共重合体へ混合する工程、
を含むことを特徴とする製造方法。
【請求項２】
前記架橋剤が、固体の架橋剤である請求項１に記載の製造方法。
【請求項３】
前記液体が、可塑剤である請求項１又は２に記載の製造方法。
【請求項４】
前記可塑剤がリン含有化合物である請求項３に記載の製造方法。
【請求項５】
前記リン含有化合物がホスファイト化合物である請求項４に記載の製造方法。
【請求項６】
前記ホスファイト化合物が、下記式（Ｉ）：
Ｐ（ＯＲ1）3      （Ｉ）
（式中、３個のＲ1は、同一であっても異なっていてもよく、炭素原子数１〜２０の直鎖状又は分岐状のアルキル基、アリール基、アラルキル基である。）で表されるホスファイト化合物である請求項５に記載の製造方法。
【請求項７】
前記架橋剤が有機過酸化物である請求項１〜６のいずれか１項に記載の製造方法。
【請求項８】
前記エチレン酢酸ビニル共重合体における酢酸ビニルの含有量が、前記エチレン酢酸ビニル共重合体１００質量部に対して、２０〜３５質量部である請求項１〜７のいずれか１項に記載の製造方法。
【請求項９】
請求項１〜８のいずれか１項に記載の製造方法によって製造されたエチレン酢酸ビニル共重合体組成物。
【発明の詳細な説明】
【技術分野】
【０００１】
本発明は、合わせガラス用中間膜や太陽電池用封止膜に用いられるエチレン酢酸ビニル共重合体（ＥＶＡ）組成物の製造方法に関し、特に、架橋剤を含有し、接着性が向上されたＥＶＡ組成物の製造方法、及びその方法により製造されたＥＶＡ組成物に関する。
【背景技術】
【０００２】
従来から、エチレン酢酸ビニル共重合体（以下、ＥＶＡと略す）組成物は、合わせガラス用中間膜や太陽電池用封止膜として利用されている。合わせガラス用中間膜としては、ガラス板の間に挟持され、耐貫通性や破損したガラスの飛散防止等の機能を発揮する（特許文献１、２）。太陽電池用封止膜としては、太陽電池用セルの表面及び裏面に配置され、絶縁性の確保や機械的耐久性の確保等の機能を発揮する（特許文献３）。
【０００３】
これらの機能のため、ＥＶＡ組成物は接着性を向上させる必要があり、一般に有機過酸化物等の架橋剤を配合し、加熱等によりＥＶＡを架橋させている。
【０００４】
ＥＶＡ組成物に架橋剤を配合する場合、組成物を混練、成膜する際に加熱によるゲル化等が生じないようにするため、加工温度の制限があり、加工性に問題があった。特許文献１では、ＥＶＡと過酸化物等の架橋剤を混合する場合の加工性を改良するために、ＥＶＡ組成物に可塑剤を配合する方法が開示されている。また、特許文献２ではあらかじめ成膜したＥＶＡ樹脂に架橋剤として有機過酸化物を有機溶剤等に溶解して塗布又は浸漬する方法が開示されている。
【先行技術文献】
【特許文献】
【０００５】
【特許文献１】特開昭５８−７９８４８号公報
【特許文献２】特開昭５８−７９８５０号公報
【特許文献３】特開２００８−２５８２５５号公報
【発明の概要】
【発明が解決しようとする課題】
【０００６】
しかしながら、特許文献１の方法においては、ＥＶＡ組成物に架橋剤を配合する場合に、単に可塑剤を配合してもＥＶＡとの相溶性が低く、特に固体の架橋剤を配合する場合に分散不良を起こして接着性が低くなる場合があった。また、特許文献２の方法では、ＥＶＡ樹脂を成膜した後に架橋剤溶液を塗布等するので、ＥＶＡに架橋剤が均一に浸透せず十分な接着性が得られない場合があった。
【０００７】
従って、本発明の目的は、架橋剤を含有するＥＶＡ組成物において、架橋剤の分散性を改良し、接着性を向上させたＥＶＡ組成物の製造方法、及びその製造方法により得られるＥＶＡ組成物を提供することにある。
【課題を解決するための手段】
【０００８】
上記目的は、エチレン酢酸ビニル共重合体、及び架橋剤を含むエチレン酢酸ビニル共重合体組成物の製造方法であって、前記架橋剤を溶解度パラメーターが１４．３〜１９．２（Ｊ／ｃｍ3）1/2の液体に溶解又は希釈して架橋剤溶液を調製する工程、前記架橋剤溶液をエチレン酢酸ビニル共重合体へ混合する工程、を含むことを特徴とする製造方法によって達成される。
【０００９】
溶解度パラメーター（Ｓｏｌｕｂｉｌｉｔｙ  ｐａｒａｍｅｔｅｒ）（以下、ＳＰ値と略す）は凝集エネルギー密度（ＣＥＤ）、即ち１分子の単位体積当たりの蒸発エネルギーを１／２乗したもので、物質の単位体積当たりの極性の大きさを示す値である（「実用プラスチック用語辞典、第２版」５６５頁（昭和４５年、（株）プラスチックエージ）参照）。架橋剤を溶解又は希釈する液体として、ＳＰ値が上記の値のものを使用し、これに固体の架橋剤を溶解又は希釈して架橋剤溶液を調製した後に、その架橋剤溶液をエチレン酢酸ビニル共重合体（以下、ＥＶＡと略す。）に混合することで、架橋剤をＥＶＡ組成物中に均一に分散・混合させることができるので、ＥＶＡの架橋構造を均一に形成させることができ、接着性を向上することができる。これは架橋剤を溶解又は希釈する液体のＳＰ値がＥＶＡのＳＰ値に近似するため、架橋剤の相溶性が向上したためと考えられる。
【００１０】
本発明に係るＥＶＡ組成物の製造方法の好ましい態様は以下の通りである。
（１）前記架橋剤が固体の架橋剤である。
（２）前記液体が、可塑剤である。
（３）前記可塑剤がリン含有化合物である。
（４）前記リン含有化合物がホスファイト化合物である。
（５）前記ホスファイト化合物が、下記式（Ｉ）：
【００１１】
Ｐ（ＯＲ1）3      （Ｉ）
（式中、３個のＲ1は、同一であっても異なっていてもよく、炭素原子数１〜２０の直鎖状又は分岐状のアルキル基、アリール基、アラルキル基である。）で表されるホスファイト化合物である。
（６）前記架橋剤が有機過酸化物である。
（７）前記エチレン酢酸ビニル共重合体における酢酸ビニルの含有量が、前記エチレン酢酸ビニル共重合体１００質量部に対して、２０〜３５質量部である。
【００１２】
また、本発明の目的は、本発明の製造方法によって製造されたエチレン酢酸ビニル共重合体組成物によっても達成される。
【発明の効果】
【００１３】
本発明のＥＶＡ組成物の製造方法によれば、接着性を向上させたＥＶＡ組成物を製造することができる。従って、本発明のＥＶＡ組成物は接着性に優れたＥＶＡ組成物であると言える。さらに、本発明のＥＶＡ組成物を合わせガラス用中間膜として用いることで、合わせガラスのガラス飛散防止性等を向上させることができる。また、本発明のＥＶＡ組成物を太陽電池用封止膜として用いることで、太陽電池の機械的耐久性等を向上させることができる。
【図面の簡単な説明】
【００１４】
【図１】接着力の評価方法である、１８０°ピール試験法を説明するための概略断面図である。
【発明を実施するための形態】
【００１５】
以下に、本発明のＥＶＡ組成物の製造方法及びＥＶＡ組成物について詳細に説明する。本発明のＥＶＡ組成物の製造方法においては、少なくともＥＶＡ、架橋剤、及びその架橋剤を溶解又は希釈できる液体（以下、「希釈剤」と言う。）として、ＳＰ値が１４．３〜１９．２（Ｊ／ｃｍ3）1/2、好ましくは１６．４〜１８．６（Ｊ／ｃｍ3）1/2、更に好ましくは１７．０〜１８．０（Ｊ／ｃｍ3）1/2の液体を使用する。そして、本発明の製造方法は、
（１）架橋剤を希釈剤に溶解又は希釈して架橋剤溶液を調製する工程、
（２）その架橋剤溶液をＥＶＡに混合する工程、
を含む。本発明に用いるＥＶＡのＳＰ値は約１７〜１８（Ｊ／ｃｍ3）1/2であるため、工程（１）において、ＳＰ値が上記の範囲の希釈剤で架橋剤を溶解又は希釈することで、工程（２）において、架橋剤溶液がＥＶＡに極めて分散・混合し易くなっている。これにより、ＥＶＡ組成物の接着性が向上することができる。
【００１６】
従来は、架橋剤をＥＶＡに混合する場合に、混合方法は特に検討されず、予備溶解又は希釈する場合も、希釈剤のＳＰ値を意識することはなく、トルエン等の有機溶剤に溶解されていた。本発明においては、希釈剤のＳＰ値に着目し、上記のＳＰ値の範囲の希釈剤を用いて、予め架橋剤を溶解又は希釈することで、架橋剤のＥＶＡに対する相溶性が向上し、ＥＶＡ組成物の接着性を向上することが可能となっている。なお、ＳＰ値は以下の式（数Ｉ）に従って算出する（「実用プラスチック用語辞典、第２版」５６５頁（昭和４５年、（株）プラスチックエージ）参照）。
【００１７】
【数１】
2010189462.tif 000002
【００１８】
（希釈剤）
本発明に使用する希釈剤は、架橋剤を溶解又は希釈することができ、上記のＳＰ値を有する液体であれば、特に制限はない。特に樹脂に対する相溶性が高い可塑剤を使用するのが好ましい。可塑剤としては、特に限定されるものではないが、一般に、ホスファイトやリン酸エステル等のリン含有化合物、多塩基酸のエステル、多価アルコールのエステル等が使用される。その例としては、トリスイソデシルホスファイト、トリスノニルフェニルホスファイト、２，２，４−トリメチル−１,３−ペンタンジオールジソブチレート、アジピン酸エーテルエステル、トリメリテートｎ−オクチル、エポキシ化脂肪酸アルキルエステル等が挙げられる。本発明に使用する可塑剤はリン含有化合物が好ましく、特にホスファイト化合物が好ましい。
【００１９】
（ホスファイト化合物）
ホスファイト化合物は、リン原子に、酸素原子を介して、炭化水素基が３個結合したものである。好ましいホスファイト化合物としては、下記式（Ｉ）
【００２０】
Ｐ（ＯＲ1）3      （Ｉ）
（式中、Ｒ1は炭素原子数１〜２０の炭化水素基である）で示されるホスファイト化合物が挙げられる。
【００２１】
前記式（Ｉ）における３個のＲ1は、同一であっても異なっていてもよく、炭素原子数１〜２０の炭化水素基である。具体的には、アルキル基、アリール基、アラルキル基が好ましく挙げられる。
【００２２】
アルキル基としては、直鎖状又は分岐状のアルキル基、例えば、メチル基、エチル基、ｎ−プロピル基、ｉｓｏ−プロピル基、ｔｅｒｔ−ブチル基、ｉｓｏ−ブチル基、ｎ−ブチル基、ｓｅｃ−ブチル基、ヘキシル基、ｎ−オクチル基、ｉｓｏ−オクチル、ｎ−デシル基、ｉｓｏ−デシル基、ｎ−ドデシル基、ｉｓｏ−ドデシル基、ｎ−トリデシル基、ｉｓｏ−トリデシル基、ｎ−テトラデシル基、ｉｓｏ−テトラデシル基、ｎ−ヘキサデシル基、ｉｓｏ−ヘキサデシル基、ステアリル基、ノナデシル基などが挙げられる。
【００２３】
アリール基としては、フェニル基、４−プロピルフェニル基、４−ペンチルフェニル基、４−オクチルフェニル基、４−メトキシフェニル基、４−プロポキシフェニル基、４−ペンチルオキシフェニル基、４−オクチルオキシフェニル基、４−ブトキシメチルフェニル基、４−オクチルオキシエチルフェニル基、４−ブトキシエトキシフェニル基、４−オクチルオキシエトキシフェニル基、４−ブトキシブトキシフェニル基などが挙げられる。
【００２４】
アラルキル基としては、ベンジル基、フェネチル基、フェニルプロピル基、フェニルブチル基、フェニルヘキシル基などが挙げられる。
【００２５】
前記ホスファイト化合物として具体的には、トリスイソデシルホスファイト、トリラウリルホスファイト等のアルキルホスファイト、トリフェニルホスファイト、又はトリス（ノニルフェニル）ホスファイト等のアリールホスファイト；ジフェニルイソオクチルホスファイト、ジフェニルイソデシルホスファイト、ジイソデシルフェニルホスファイト、ジイソオクチルオクチルフェニルホスファイト、フェニルネオペンチルグリコールホスファイト、又は２，４，６−トリ−ｔ−ブチルフェニル−（２−ブチル−２−エチル−１，３−プロパンジオール）ホスファイトなどのアルキル−アリールホスファイトなどが挙げられる。特に、トリイソデシルホスファイト、トリノニルフェニルホスファイトが好ましい。
【００２６】
本発明において、希釈剤は一種の化合物を用いてもよく、二種以上組み合わせて使用しても良い。希釈剤の使用量は、エチレン酢酸ビニル共重合体１００質量部に対して０．０５〜５質量部の範囲が好ましく、更に０．１〜３質量部が好ましく、特に０．５〜２．５質量部が好ましい。
【００２７】
（架橋剤）
本発明に使用する架橋剤としては、ＥＶＡの架橋構造を形成させるものであれば、特に制限はなく、固体の架橋剤でも、液体の架橋剤でも良い。より希釈剤の効果が得られる固体の架橋剤が好ましい。架橋剤として好ましくは、１００℃以上の温度で分解してラジカルを発生する有機過酸化物を使用することができる。有機過酸化物は、一般に、成膜温度、組成物の調整条件、硬化温度、被着体の耐熱性、貯蔵安定性を考慮して選択される。特に、半減期１０時間の分解温度が７０℃以上のものが好ましい。
【００２８】
前記有機過酸化物としては、樹脂の加工温度・貯蔵安定性の観点から、例えば、
２官能のペルオキシモノカーボネートの構造を有する化合物；
１，４ービス（ｔーブチルペルオキシカルボニルオキシ）ヘキサン、１，４ービス（ｔーアミルペルオキシカルボニルオキシ）ヘキサン、１，４ービス（ｔーヘキシルペルオキシカルボニルオキシ）ヘキサン、１，４ービス（ｔーオクチルペルオキシカルボニルオキシ）ヘキサン、１，５ービス（ｔーブチルペルオキシカルボニルオキシ）ヘキサン、１，５ービス（ｔーアミルペルオキシカルボニルオキシ）ヘキサン、１，５ービス（ｔーヘキシルペルオキシカルボニルオキシ）ヘキサン、１，５ービス（ｔーオクチルペルオキシカルボニルオキシ）ヘキサン、１，６ービス（ｔーブチルペルオキシカルボニルオキシ）ヘキサン、１，６ービス（ｔーアミルペルオキシカルボニルオキシ）ヘキサン、１，６ービス（ｔーヘキシルペルオキシカルボニルオキシ）ヘキサン、１，６ービス（ｔーオクチルペルオキシカルボニルオキシ）ヘキサン、オキシビスエチレンビス（ｔーブチルペルオキシカーボネート）、オキシビスエチレンビス（ｔーアミルペルオキシカーボネート）、オキシビスエチレンビス（ｔーヘキシルペルオキシカーボネート）、オキシビスエチレンビス（ｔーオクチルペルオキシカーボネート）、２，２ージメチルー１，３ービス（ｔーブチルペルオキシカルボニルオキシ）プロパン、２，２ージメチルー１，３ービス（ｔーアミルペルオキシカルボニルオキシ）プロパン、２，２ージメチルー１，３ービス（ｔーヘキシルペルオキシカルボニルオキシ）プロパン、２，２ージメチルー１，３ービス（ｔーオクチルペルオキシカルボニルオキシ）プロパン等、
ベンゾイルパーオキサイド系硬化剤；
ベンゾイルパーオキサイド、２，５−ジメチルヘキシル−２，５−ビスパーオキシベンゾエート、ｐ−クロロベンゾイルパーオキサイド、ｍ−トルオイルパーオキサイド、２，４−ジクロロベンゾイルパーオキサイド、ｔ−ブチルパーオキシベンゾエート等、
その他；
ｔｅｒｔ−ブチルパーオキシ−２−エチルヘキシルモノカーボネート、１，１−ビス（ｔｅｒｔ−ヘキシルパーオキシ）−３，３，５−トリメチルシクロヘキサン、ｔｅｒｔ−ヘキシルパーオキシピバレート、ｔｅｒｔ−ブチルパーオキシピバレート、３，５，５−トリメチルヘキサノイルパーオキサイド、ジ−ｎ−オクタノイルパーオキサイド、ラウロイルパーオキサイド、ステアロイルパーオキサイド、１，１，３，３−テトラメチルブチルパーオキシ−２−エチルヘキサノエート、スクシニックアシドパーオキサイド、２，５−ジメチル−２，５−ジ（２−エチルヘキサノイルパーオキシ）ヘキサン、１−シクロヘキシル−１−メチルエチルパーオキシ−２−エチルヘキサノエート、ｔｅｒｔ−ヘキシルパーオキシ−２−エチルヘキサノエート、４−メチルベンゾイルパーオキサイド、ｔｅｒｔ−ブチルパーオキシ−２−エチルヘキサノエート、ｍ−トルオイル＋ベンゾイルパーオキサイド、ベンゾイルパーオキサイド、１，１−ビス（ｔｅｒｔ−ブチルパーオキシ）−２−メチルシクロヘキサネート、１，１−ビス（ｔｅｒｔ−ヘキシルパーオキシ）−３，３，５−トリメチルシクロヘキサネート、１，１−ビス（ｔｅｒｔ−ヘキシルパーオキシ）シクロヘキサネート、１，１−ビス（ｔｅｒｔ−ブチルパーオキシ）シクロヘキサネート、２，２−ビス（４，４−ジ−ｔｅｒｔ−ブチルパーオキシシクロヘキシル）プロパン、１，１−ビス（ｔｅｒｔ−ブチルパーオキシ）シクロドデカン、ｔｅｒｔ−ヘキシルパーオキシイソプロピルモノカーボネート、ｔｅｒｔ−ブチルパーオキシマレイックアシド、ｔｅｒｔ−ブチルパーオキシ−３，３，５−トリメチルヘキサノエート、ｔｅｒｔ−ブチルパーオキシラウレート、２，５−ジメチル−２，５−ジ（メチルベンゾイルパーオキシ）ヘキサン、ｔｅｒｔ−ブチルパーオキシイソプロピルモノカーボネート、ｔｅｒｔ−ヘキシルパーオキシベンゾエート、２，５−ジ−メチル−２，５−ジ（ベンゾイルパーオキシ）ヘキサン等が挙げられる。
【００２９】
これらの架橋剤は１種でも２種以上を組み合わせて使用してもよい。架橋剤としては、特に１，６ービス（ｔーブチルペルオキシカルボニルオキシ）ヘキサン、ｔｅｒｔ−ブチルパーオキシ−２−エチルヘキシルモノカーボネート、１，１−ビス（ｔｅｒｔ−ヘキシルパーオキシ）−３，３，５−トリメチルシクロヘキサンが好ましく挙げられる。この有機過酸化物であれば、ＥＶＡの架橋密度を向上させることができる。
【００３０】
本発明において、架橋剤の使用量は、ＥＶＡ１００質量部に対して、好ましくは０．０５〜５質量部、より好ましくは０．１〜３質量部、特に０．５〜２．５質量部である。
【００３１】
工程（１）において、前記架橋剤の希釈剤への溶解又は希釈は、ミキサーやブレンダー等を用いて公知の方法で行うことができる。例えば、溶解槽中に希釈剤を入れ、ミキサーで攪拌しつつ架橋剤を投入し、十分に攪拌して架橋剤溶液を調製する。
【００３２】
（エチレン酢酸ビニル共重合体）
本発明に使用するエチレン酢酸ビニル重合体（ＥＶＡ）には特に制限はなく、ＥＶＡ組成物の用途に応じて選定することができる。ＥＶＡにおける酢酸ビニルの含有量は、前記ＥＶＡ１００質量部に対して、２０〜３５質量部が好ましく、特に、２０〜２５質量部が好ましい。ＥＶＡの酢酸ビニル単位の含有量が低い程、ＥＶＡ組成物が硬くなる傾向がある。一方、酢酸ビニルの含有量が２０質量部未満ではＥＶＡ組成物の透明性が低下する場合がある。また、３５質量部を超えるとＥＶＡ組成物により樹脂層を形成した場合に、硬さが不十分となる場合がある。
【００３３】
工程（２）において、工程（１）で調製した架橋剤溶液のＥＶＡへの混合は、スーパーミキサー（高速流動混合機）、ロールミル等を用いて、公知の方法で行うことができる。混合する温度は、４０〜９０℃が好ましく、特に５０〜８０℃が好ましい。
【００３４】
（その他）
本発明の方法は、工程（２）において、上述の成分の他、必要に応じて架橋助剤、接着向上剤、希釈剤とは別の可塑剤等を添加しても良い。
【００３５】
架橋助剤は、ＥＶＡのゲル分率を向上させ、ＥＶＡ組成物の接着性及び耐久性を向上させることができる。架橋助剤（官能基としてラジカル重合性基を有する化合物）としては、トリアリルシアヌレート、トリアリルイソシアヌレート等の３官能の架橋助剤の他、（メタ）アクリルエステル（例、ＮＫエステル等）の単官能又は２官能の架橋助剤等を挙げることができる。なかでも、トリアリルシアヌレートおよびトリアリルイソシアヌレートが好ましく、特にトリアリルイソシアヌレートが好ましい。
【００３６】
これらの架橋助剤は、エチレン酢酸ビニル共重合体１００質量部に対して、一般に１０質量部以下、好ましくは０．１〜５質量部で使用される。
【００３７】
接着向上剤としては、シランカップリング剤を用いることができる。シランカップリング剤の例として、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシランを挙げることができる。これらシランカップリング剤は、単独で使用しても、又は２種以上組み合わせて使用しても良い。また前記接着向上剤の含有量は、エチレン酢酸ビニル共重合体１００質量部に対して５質量部以下であることが好ましい。
【００３８】
別の可塑剤としては、上記の可塑剤の他、例えば、ジオクチルフタレート、ジヘキシルアジペート、トリエチレングリコール−ジ−２−エチルブチレート、ブチルセバケート、テトラエチレングリコールジヘプタノエート、トリエチレングリコールジペラルゴネート等を挙げることができる。
【００３９】
また、本発明の方法においては、ＥＶＡ組成物の用途により、例えば、合わせガラス用中間膜や太陽電池用封止膜の種々の物性（機械的強度、接着性、透明性等の光学的特性、耐熱性、耐光性、架橋速度等）の改良あるいは調整のため、必要に応じて、アクリロキシ基含有化合物、メタクリロキシ基含有化合物、エポキシ基含有化合物、紫外線吸収剤、光安定剤、及び／又は老化防止剤などの各種添加剤を添加してもよい。
【００４０】
本発明のＥＶＡ組成物は、本発明の製造方法によって製造された組成物である。本発明のＥＶＡ組成物は接着性が向上されているので、合わせガラス用中間膜や太陽電池用封止膜等に好ましく使用することができる。
【００４１】
合わせガラス用中間膜に使用する場合は、例えば、上述の通り製造したＥＶＡ組成物を通常の押出成形、又はカレンダ成形（カレンダリング）等により加熱圧延してシート状物を得る方法により成膜することができる。また、前記ＥＶＡ組成物を溶剤に溶解させ、この溶液を適当な塗布機（コーター）で適当な支持体上に塗布、乾燥して塗膜を形成することによりシート状物を得ることもできる。なお、成膜時の加熱温度は、４０〜９０℃、特に５０〜８０℃とするのが好ましい。
【００４２】
通常、上述の中間膜を２枚のガラス等の透明基板の間に介在させて、接合一体化させて合わせガラスを製造する。前記透明基板は、例えば珪酸塩ガラス、無機ガラス板、無着色透明ガラス板などのガラス板の他、プラスチックフィルムを用いてもよい。前記プラスチックフィルムとしては、ポリエチレンテレフタレート（ＰＥＴ）フィルム、ポリエチレンアフタレート（ＰＥＮ）フィルム、ポリエチレンブチレートフィルムを挙げることができ、ＰＥＴフィルムが好ましい。透明基板の厚さは、０．０５〜２０ｍｍ程度が一般的である。
【００４３】
合わせガラスの製造は、中間膜を２枚の透明基板で挟持して積層し、その積層体を脱気し、加熱下に押圧することにより（高温ラミネート工程）、中間膜に含まれるＥＶＡを架橋硬化して、各層を接合一体化することにより行われる。前記架橋硬化は、前記積層体を、一般に１００〜１５０℃、特に１３０℃付近で、１０分〜１２０分、好ましくは１０分〜６０分、加熱処理することにより行われる。前記架橋硬化は、例えば８０〜１２０℃の温度で予備圧着した後に行われてもよい。前記加熱処理は、例えば１３０℃で１０〜３０分間（雰囲気温度）が特に好ましい。また、前記加熱処理は０〜８００ＫＰａのプレス圧力を積層体に加えながら行うのが好ましい。架橋後の積層体の冷却は一般に室温で行われるが、特に、冷却は速いほど好ましい。
【００４４】
このように製造された合わせガラスは、中間膜に本発明のＥＶＡ組成物を使用しているので、中間膜の接着性が向上されており、耐貫通性やガラス飛散防止性に優れている。
【００４５】
また、太陽電池用封止膜に使用する場合は、例えば、本発明のＥＶＡ組成物を、通常の押出成形、又はカレンダ成形（カレンダリング）等により成形してシート状物を得る方法により製造することができる。また、前記組成物を溶剤に溶解させ、この溶液を適当な塗布機（コーター）で適当な支持体上に塗布、乾燥して塗膜を形成することによりシート状物を得ることもできる。押出成形等を用いて加熱圧延することによって成膜する場合、加熱は一般に５０〜９０℃の範囲である。太陽電池用封止膜の厚さは、特に制限はないが、５０μｍ〜２ｍｍの範囲であれば良い。
【００４６】
太陽電池の構造は、例えば、表面側透明保護部材と裏面側保護部材との間に、前記太陽電池用封止膜を介在させて架橋一体化させることにより太陽電池用セルを封止させた構造などが挙げられる。太陽電池用セルを十分に封止するには、表面側透明保護部材、表面側封止膜、太陽電池用セル、裏面側封止膜及び裏面側保護部材をその順で積層し、加熱加圧など常法に従って、封止膜を架橋硬化させればよい。
【００４７】
ここで、太陽電池セルの光が照射される側（受光面側）を「表面側」と称し、太陽電池セルの受光面とは反対面側を「裏面側」と称する。
【００４８】
太陽電池に使用される表面側透明保護部材は、通常、珪酸塩ガラスなどのガラス基板であるのがよい。ガラス基板の厚さは、０．１〜１０ｍｍが一般的であり、０．３〜５ｍｍが好ましい。ガラス基板は、一般に、化学的に、或いは熱的に強化させたものであってもよい。また、裏面側保護部材は、ポリエチレンテレフタレート（ＰＥＴ）などのプラスチックフィルムであるが、耐熱性、耐湿熱性を考慮してフッ化ポリエチレンフィルム、特にフッ化ポリエチレンフィルム／Ａｌ／フッ化ポリエチレンフィルムをこの順で積層させたフィルムが好ましい。
【００４９】
前記加熱加圧は、例えば、前記積層体を、真空ラミネーターで温度１３５〜１８０℃、さらに１４０〜１８０℃、特に１５５〜１８０℃、脱気時間０．１〜５分、プレス圧力０．１〜１．５ｋｇ／ｃｍ2、プレス時間５〜１５分で加熱圧着すればよい。この加熱加圧時に、表面側封止膜および裏面側封止膜に含まれるＥＶＡを架橋させることにより、表面側封止膜および裏面側封止膜を介して、表面側透明保護部材、裏面側透明部材及び太陽電池用セルを一体化させて、太陽電池用セルを封止することができる。
【００５０】
このように製造された太陽電池は、封止膜に本発明のＥＶＡ組成物を使用しているので、封止膜の接着性が向上されており、絶縁性や機械的耐久性に優れている。
【実施例】
【００５１】
以下、本発明を実施例により説明する。
（実施例１〜７、比較例１）
表１に示した実施例１〜７及び比較例１の配合で、架橋剤を希釈剤に溶解し、架橋剤溶液を調製した。次いで、表１に示したそれぞれの配合で、ＥＶＡ、架橋助剤、シランカップリング剤及び先に調製した架橋剤溶液をスーパーミキサーに供給し、６０℃で混練してＥＶＡ組成物を調製した。それらのＥＶＡ組成物を、８０℃で、カレンダ成形し、放冷後、ＥＶＡ樹脂膜（厚さ０．４ｍｍ）を作製した。
（評価方法）
（１）各架橋剤溶液のＥＶＡに対する相溶性の評価
上記で調製した各架橋剤溶液１００ｇを入れた容器にＥＶＡ１０ｇを投入し、６０℃のオーブンで１時間加温静置した。次いで、ＥＶＡと架橋剤溶液をろ紙Ｎｏ．７０で分離した。架橋剤溶液に投入したＥＶＡの重量；Ｗ１、架橋剤溶液に投入し、加温後分離したＥＶＡの重量；Ｗ２とし、下記式（数２）により、膨潤度；Ｓを求めた。
【００５２】
【数２】
2010189462.tif 000003
膨潤度Ｓが大きいほど、架橋剤溶液のＥＶＡに対する相溶性は良好であると評価した。
（２）接着性の評価
上記で作成した各ＥＶＡ樹脂膜のＲＥＴフィルムへの接着性を１８０°ピール試験（ＪＩＳ  Ｋ  ６５８４、１９９４年）により評価した。１８０°ピール試験は、具体的には、下記手順に従って図１に示すように行った。
【００５３】
ガラス基板２１、上記各ＥＶＡ樹脂膜２３及びＰＥＴフィルム（厚さ０．０５ｍｍ、幅１０ｃｍ）２２をこの順で積層し、得られた積層体を真空ラミネーターで真空脱気し、９０℃の温度で予備圧着した後、さらにオーブンに入れ、温度１１０℃の条件で３０分間加圧加熱処理した。次に、２３℃、５０％ＲＨ雰囲気下で、積層体を２４時間放置した後、ＥＶＡ樹脂膜２３とＰＥＴフィルム２２との間の一部を剥離して、ＰＥＴフィルム２２を１８０°折り返して引張試験機（島津製作所社製、オートグラフ）を用いて引っ張り速度１００ｍｍ／分時の引き剥がし力（ＰＥＴ接着力）［Ｎ／ｃｍ］を測定した。接着性は、１０Ｎ／ｃｍ以上が良好と評価した。
（３）ロール貼り付き性
上記ＥＶＡ樹脂膜の作製工程において、ＥＶＡ組成物をカレンダーロールにより、圧延加工（カレンダ成形）する際に、カレンダーロール上のＥＶＡ組成物に１０ｃｍ幅の切込みを入れ、カレンダーロールから剥がす際の力をプシュプルゲージで測定した。これにより得られた値をロール貼り付き性（Ｎ／ｃｍ）として評価した。ロール貼り付き性が小さいほど成膜性が良好であるが、小さ過ぎると加工性が悪くなるので、ロール張り付き性は、１〜２Ｎ／ｃｍが好ましいと評価した。
【００５４】
【表１】
2010189462.tif 000004
【００５５】
（評価結果）
上記各評価の結果を表１に示す。実施例１〜７において、希釈剤としてＳＰ値が１６．４〜１８．６（Ｊ／ｃｍ3）1/2の可塑剤を用いたところ、膨純度Ｓは８２．２〜８９．２と大きく、架橋剤溶液のＥＶＡに対する相溶性が良好であることが示された。また、ＰＥＴ接着力は１１．８〜１３．２Ｎ／ｃｍで、良好であった。更に、ロール貼り付き力は１．２〜１．６Ｎ／ｃｍであり、好ましい範囲であった。
【００５６】
これに対し、希釈剤としてＳＰ値が２０．５（Ｊ／ｃｍ3）1/2の可塑剤を使用した比較例１は、膨純度Ｓは１４．７と低く、実施例と同じ架橋剤を使用したにもかかわらず、ＰＥＴ接着力は２．０Ｎ／ｃｍと低く、ロール貼り付き力は２．２Ｎ／ｃｍであり、好ましい範囲を外れていた。
【００５７】
また、希釈剤としてリン含有化合物（ホスファイト化合物）使用した実施例１〜３の結果については、実施例４〜７に比較して膨潤度Ｓ、ＰＥＴ接着力がやや高く、ロール貼り付き力がやや低く、より好ましい結果であった。
【００５８】
以上により、ＥＶＡ組成物を製造する際に、固体の架橋剤の希釈剤として、ＳＰ値１４．３〜１９．２の液体を使用することで、ＥＶＡ組成物の接着性を向上させることができることが認められた。
【００５９】
なお、本発明は上記の実施の形態の構成及び実施例に限定されるものではなく、発明の要旨の範囲内で種々変形が可能である。
【産業上の利用可能性】
【００６０】
本発明のＥＶＡ組成物を合わせガラス用中間膜や太陽電池用封止膜として用いることで、高機能の合わせガラスや太陽電池を製造することができる。
【符号の説明】
【００６１】
２１          ガラス基板
２２          ＰＥＴフィルム
２３          ＥＶＡ樹脂膜
【図１】
2010189462.tif 000005